(57)【特許請求の範囲】
【請求項１】
（Ａ）(A-1)分子内にカルボキシル基とノニオン性親水基を含有する水系ウレタン樹脂、及び／又は
(A-2)分子内にカルボキシル基を含有するウレタン樹脂をノニオン性乳化剤で強制分散してなる水系ウレタン樹脂、
感熱ゲル化剤として使用した（Ｂ）無機塩及び（Ｃ）曇点を持つノニオン性界面活性剤
とから成る（イ）水系樹脂組成物を、
（ロ）繊維材料基体に含浸又は塗布し、
（ハ）スチームで感熱凝固させることを特徴とする繊維シート状複合物の製造方法。
【請求項２】
請求項１記載の製造方法で得られた人工皮革。
【発明の詳細な説明】
【０００１】
【発明の属する技術分野】
本発明は、配合液（即ち、水系樹脂組成物）安定性に優れる水系樹脂組成物を繊維材料基体に含浸又は塗布し、スチームで感熱凝固させる繊維シート状複合物の製造方法に関するものである。さらに詳しくはウレタン樹脂の濃度が低濃度から高濃度に亘ってシャープな感熱ゲル化性を有し、かつ繊維間に充填した水系ウレタン樹脂が均一なマイクロポーラス層を形成し、しかも風合いが柔軟な繊維シート状複合物、特に人工皮革を製造する方法に関する。
【０００２】
【従来の技術】
従来の人工皮革の製造方法は、ウレタン樹脂の有機溶媒溶液を繊維材料基体に含浸又は塗布し、ウレタン樹脂に対し貧溶媒で、かつ当該有機溶媒と相溶性のある凝固液（通常は水）中に通して凝固させ、次いで水洗、乾燥させる湿式凝固法と呼ばれる方法が知られている。しかし、この際使用される有機溶剤は毒性が強く、回収に多額のコストがかかるという問題があった。これらの問題点を解決するために、繊維材料基体に含浸又は塗布するウレタン樹脂を有機溶剤タイプから水系ウレタン樹脂に移行すべく検討がなされているが、満足すべき風合いと物性を有した人工皮革は得られていない。
【０００３】
この大きな理由としては、水系ウレタン樹脂を繊維材料基体に含浸し加熱乾燥した場合、水が繊維材料基体の表面より蒸発し、水の移動に引き連られて水系ウレタン樹脂が繊維材料基体の表面に移行するマイグレーションを起こすことが挙げられる。このマイグレーションによって、ウレタン樹脂は繊維材料基体の表面に移行し内部はほとんど付着していない状態となるため、風合いが硬く、折れ皺の出来やすい状態の人工皮革しか得られなかった。このマイグレーションを防止するため種々の検討がなされてきた。
【０００４】
例えば▲１▼特公昭５５−５１０７６号公報に開示されているような感熱ゲル化剤を添加し感熱凝固性を付与した合成樹脂エマルジョンを熱水中で凝固する方法がある。▲２▼特公昭５９−１８２３号公報に開示されているような、アニオン性界面活性剤で乳化して、カルボキシル基を持つウレタン樹脂を作成し、後で少量のノニオン性界面活性剤を添加し貯蔵安定性を有したポリウレタンエマルジョンに、感熱凝固剤を付与したポリウレタンエマルジョン配合液を含浸または塗布したのち、熱風または熱水で加熱し感熱凝固する方法がある。また、▲３▼特開平６−３１６８７７号公報に開示されているような強制乳化されたエマルジョンに無機塩類を溶解した水系樹脂組成物を付与し加熱乾燥する方法もある。更に、▲４▼特公平６−６０２６０公報に開示されているようにマイクロバルーンを加えた水系ウレタン樹脂組成物を感熱凝固させるとともに、マイクロバルーンを発泡させて発泡体を形成したものがある。
【０００５】
しかし▲１▼においてはマイグレーション防止は可能であるが、含浸液の一部が凝固浴中に流出して凝固し、凝固したゲル物が加工物の表面に再付着するという問題が起こる。またポリウレタン樹脂濃度が低下するにつれて感熱凝固性が低下し、ウレタン樹脂の熱水中への流出が更に起こりやすくなる問題がある。▲２▼においては樹脂組成物が主にアニオン性であるため、感熱ゲル化性促進剤の無機塩（特に２価以上の金属塩）を添加した場合、樹脂組成物の安定性が非常に悪く配合上問題がある。また加工方法が熱風乾燥の場合は、皮膜化した樹脂内部を見るとマイクロポーラスを形成せず、また樹脂付着量が増加するにつれて風合いが硬くなる傾向にある。加工方法が熱水凝固の場合は▲１▼と同様の問題が起こる。▲３▼においては熱風乾燥であるため▲２▼と同様マイクロポーラスを形成しない。また使用する水系ウレタン樹脂がノニオン系であるため樹脂自体のゲル化能が低く、ウレタン樹脂濃度が低濃度で加工を行う場合、多量の凝固剤の添加が必要となるなど感熱ゲル化性にまだ問題がある。▲４▼においてはマイクロポーラスを形成させるためにマイクロバルーンを添加したものであるが、添加したマイクロバルーンに起因して熱やけによる着色がおきたり、風合いが硬くなったり、ポーラスの径が大きく、風合いや物性の点でまだ十分な性能が得られない。尚、本発明におけるマイクロポーラスとは付着した樹脂中に均一な多数の小さな孔が分散している状態を表す。
【０００６】
【発明が解決しようとする課題】
本発明の課題は、配合液（水系樹脂組成物）が安定で、低濃度から高濃度までウレタン樹脂濃度亘ってシャープな感熱ゲル化性を有し、かつ繊維間に充填した水系ウレタン樹脂が均一なマイクロポーラスを形成し、しかも風合いが柔軟でマイグレーションのない繊維シート状複合物の製造方法及びその人工皮革にある。
【０００７】
【課題を解決するための手段】
本発明者らは、上記課題を解決する繊維シート状複合物特に人工皮革の製造方法について鋭意研究の結果、本発明を完成するに至ったものである。
【０００８】
即ち、本発明は（Ａ）(A-1)分子内にカルボキシル基とノニオン性親水基を含有する水系ウレタン樹脂、及び／又は(A-2)分子内にカルボキシル基を含有するウレタン樹脂をノニオン性乳化剤で強制分散してなる水系ウレタン樹脂、感熱ゲル化剤として使用した（Ｂ）無機塩及び（Ｃ）曇点を持つノニオン性界面活性剤とから成る水系樹脂組成物（イ）を、（ロ）繊維材料基体に含浸又は塗布し、（ハ）スチームで感熱凝固させることを特徴とする繊維シート状複合物の製造方法、それで得られた人工皮革を提供するものである。
【０００９】
本発明の目的である、低濃度から高濃度のウレタン樹脂濃度に亘ってシャープな感熱ゲル化性を有し、かつ繊維間に充填した水系ウレタン樹脂が均一なマイクロポーラスを形成し、しかも風合いが柔軟な繊維シート複合物は、（Ａ）(A-1)分子内にカルボキシル基とノニオン性親水基を含有する水系ウレタン樹脂及び／又は(A-2)分子内にカルボキシル基を含有するウレタン樹脂をノニオン性乳化剤で強制分散してなる水系ウレタン樹脂、無機塩（Ｂ）、曇点を持つ界面活性剤（Ｃ）及びスチームで感熱凝固（ハ）の組み合わせによってのみはじめて実現可能であり、これら構成因子のいずれか一つでも欠けると本発明の目的は達成されない。
【００１０】
【発明の実施の形態】
本発明で用いられる水系ウレタン樹脂（Ａ）は、(A-1)分子内にカルボキシル基とノニオン性親水基を含有する水系ウレタン樹脂及び／又は(A-2)分子内にカルボキシル基を含有するウレタン樹脂をノニオン性乳化剤で強制分散してなる水系ウレタン樹脂を必須成分とする以外には特に組成上の限定がされるものではなく、一般にイソシアネート成分と活性水素含有化合物成分とから製造される実質的にリニアー又は３次元構造を持ったものが使用される。
【００１１】
本発明の水系ウレタン樹脂の製造に用いられるイソシアネート成分としては、例えば２，４−トリレンジイソシアネート、２，６−トリレンジイソシアネート、ｍ−フェニレンジイソシアネート、ｐ−フエニレンジイソシアネート、４，４’−ジフェニルメタンジイソシアネート、２，４’−ジフェニルメタンジイソシアネート、２，２’−ジフェニルメタンジイソシアネート、３，３’−ジメチル−４，４’−ビフェニレンジイソシアネート、３，３’−ジメトキシ−４，４’−ビフエニレンジイソシアネート、３，３’−ジクロロ−４，４’−ビフェニレンジイソシアネート、１，５−ナフタレンジイソシアネート、１，５−テトラヒドロナフタレンジイソシアネート、テトラメチレンジイソシアネート、１，６−ヘキサメチレンジイソシアネート、ドデカメチレンジイソシアネート、トリメチルヘキサメチレンジイソシアネート、１，３−シクロヘキシレンジイソシアネート、１，４−シクロヘキシレンジイソシアネート、キシリレンジイソシアネート、テトラメチルキシリレンジイソシアネート、水素添加キシリレンジイソシアネート、リジンジイソシアネート、イソホロンジイソシアネート、４，４’−ジシクロヘキシルメタンジイソシアネート、３，３’−ジメチル−４，４’−ジシクロヘキシルメタンジイソシアネート等が挙げられる
【００１２】
本発明の水系ウレタン樹脂の製造において用いられるイソシアネート基と反応し得る活性水素含有化合物は、好ましくは平均分子量３００〜１０，０００、より好ましくは５００〜５，０００の高分子量活性水素含有化合物と、平均分子量３００以下の低分子量活性水素含有化合物に分けられる。
【００１３】
上記高分子量活性水素含有化合物としては、例えば、ポリエステルポリオール、ポリエーテルポリオール、ポリカーボネートポリオール、ポリアセタールポリオール、ポリアクリレートポリオール、ポリエステルアミドポリオール、ポリチオエーテルポリオール等が挙げられる。
【００１４】
ポリエステルポリオールとしては、エチレングリコール、プロピレングリコール、１，３−プロパンジオール、１，４−ブタンジオール、１，５−ペンタンジオール、３−メチル−１，５−ペンタンジオール、１，６−ヘキサンジオール、ネオペンチルグリコール、ジエチレングリコール、トリエチレングリコール、テトラエチレングリコール、ポリエチレングリコール（分子量３００〜６，０００）、ジプロピレングリコール、トリプロピレングリコール、ビスヒドロキシエトキシベンゼン、１，４−シクロヘキサンジオール、１，４−シクロヘキサンジメタノール、ビスフェノールＡ、水素添加ビスフェノールＡ、ハイドロキノン及びそれらのアルキレンオキシド付加体等のグリコール成分とコハク酸、アジピン酸、アゼライン酸、セバシン酸、ドデカンジカルボン酸、無水マレイン酸、フマル酸、１，３−シクロペンタンジカルボン酸、１，４−シクロヘキサンジカルボン酸、テレフタル酸、イソフタル酸、フタル酸、１，４−ナフタレンジカルボン酸、２，５−ナフタレンジカルボン酸、２，６−ナフタレンジカルボン酸、ナフタル酸、ビフェニルジカルボン酸、１，２−ビス（フェノキシ）エタン−ｐ，ｐ’−ジカルボン酸及びこれらジカルボン酸の無水物あるいはエステル形成性誘導体；ｐ−ヒドロキシ安息香酸、ｐ−（２−ヒドロキシエトキシ）安息香酸及びこれらのヒドロキシカルボン酸のエステル形成性誘導体等の酸成分とから脱水縮合反応によって得られるポリエステルの他にε−カプロラクトン等の環状エステル化合物の開環重合反応によって得られるポリエステルポリオール及びこれらの共重合ポリエステルポリオールが挙げられる。
【００１５】
ポリエーテルポリオールとしては、エチレングリコール、ジエチレングリコール、トリエチレングリコール、プロピレングリコール、トリメチレングリコール、１，３−ブタンジオール、１，４−ブタンジオール、１，５ペンタンジオール、１，６−ヘキサンジオール、ネオペンチルグリコール、グリセリン、トリメチロールエタン、トリメチロールプロパン、ソルビトール、しょ糖、アコニット糖、トリメリット酸、ヘミメリット酸、燐酸、エチレンジアミン、ジエチレントリアミン、トリイソプロパノールアミン、ピロガロール、ジヒドロキシ安息香酸、ヒドロキシフタール酸、１，２，３−プロパントリチオール、等の活性水素原子を少なくとも２個有する化合物の１種または２種以上を開始剤としてエチレンオキシド、プロピレンオキサイド、ブチレンオキサイド、スチレンオキサイド、エピクロルヒドリン、テトラヒドロフラン、シクロヘキシレン、等のモノマーの１種または２種以上を常法により付加重合したもの、又は上記モノマーをカチオン触媒、プロトン酸、ルイス酸等を触媒として開環重合したものが挙げられる。
【００１６】
ポリカーボネートポリオールとしては、１，４−ブタンジオール、１,５−ペンタンジオール、１，６−ヘキサンジオール、ジエチレングリコール等のグリコールとジメチルカーボネート、ジエチルカーボネート、エチレンカーボネート、ジフェニルカーボネート、ホスゲンとの反応により得られる化合物が挙げられる。
【００１７】
上記低分子量活性水素含有化合物としては、分子量３００以下の分子内に少なくとも２個以上の活性水素を含有する化合物で、例えば、ポリエステルポリオールの原料として用いたグリコール成分；グリセリン、トリメチロールエタン、トリメチロールプロパン、ソルビトール、ペンタエリスリトール等のポリヒドロキシ化合物等があり、この他に更にエチレンジアミン、１，２−プロパンジアミン、１，６−ヘキサメチレンジアミン、ピペラジン、２−メチルピペラジン、２，５−ジメチルピペラジン、イソホロンジアミン、４，４’−ジシクロヘキシルメタンジアミン、３，３’−ジメチル−４，４’−ジシクロヘキシルメタンジアミン、１，２−シクロヘキサンジアミン、１，４−シクロヘキサンジアミン、アミノエチルエタノールアミン、ヒドラジン類、酸ヒドラジド類、ジエチレントリアミン、トリエチレンテトラミン等のポリアミンが挙げられる。
【００１８】
本発明の水系ポリウレタン樹脂は、分子内にそれ単独では水に安定に分散する事ができない程度のカルボキシル基を含有し、かつ最終的に水に安定に分散させるために必要な分子内に結合したノニオン性親水基あるいはノニオン性乳化剤を併用している事が必須である。すなわち、カルボキシル基だけで水に安定に分散させた水系ウレタン樹脂では、本発明の水性樹脂組成物の配合安定性が不十分なため繊維材料基体への含浸あるいは塗工ができず、またノニオン性親水基だけで水に安定に分散させた水系ウレタン樹脂では、感熱ゲル化はするもののシャープさに欠けるため、スチーム凝固時に樹脂の脱落があったり、また均質なマイクロポーラスの形成はできず不適当である。
【００１９】
従って、本発明の水系ポリウレタン樹脂の分子内に結合したカルボキシル基の含有量は、最終的に得られるウレタン樹脂固形分中の酸価として、好ましくは少なくとも０.５〜１５、より好ましくは１〜１０であることが必要である。酸価が０.５未満では、十分な感熱ゲル化性が得られず、また逆に酸価が１５を越えると、本発明の（イ）水系樹脂組成物の配合安定性が不安定になり、安定な品質の繊維シート状複合物が得られず、更に耐水性などの耐久性が著しく低下するため好ましくない。
【００２０】
また前記カルボキシル基と併用することにより安定な水系ポリウレタン樹脂を得るために必要なノニオン性親水基の含有量は、最終的に得られるウレタン樹脂固形分１００重量部当り好ましくは０〜２０重量部、更に好ましくは０〜１０重量部にすることが好ましい。またノニオン性乳化剤の量は、ウレタン樹脂固形分１００重量部当たり好ましくは０〜２０重量部、更に好ましくは０〜１０重量部である。ただしこれらノニオン性親水基及び／又はノニオン性乳化剤のエチレンオキシド単位は、最終的に得られるウレタン樹脂固形分１００重量部当り好ましくは少なくとも２〜２０重量部、更は好ましくは３〜１５重量部であり、ノニオン性親水基とノニオン性乳化剤を併用しても差し支えない。
【００２１】
本発明の水系ウレタン樹脂にカルボキシル基を導入するために用いられる原料としては、例えば、分子内に少なくとも１個以上の活性水素原子を有し、かつカルボン酸の塩、カルボン酸基からなる群から選ばれる少なくとも一つのカルボキシル基を含有する化合物が挙げられる。かかるカルボキシル基含有化合物としては、例えば２，２−ジメチロールプロピオン酸、２，２−ジメチロールブタン酸、２，２−ジメチロール酪酸、２，２−ジメチロール吉草酸、ジオキシマレイン酸、２，６−ジオキシ安息香酸、３，４−ジアミノ安息香酸等のカルボン酸含有化合物及びこれらの誘導体又はこれらを共重合して得られるポリエステルポリオールが挙げられる。
【００２２】
本発明の水系ウレタン樹脂にノニオン性親水基を導入するために用いられる原料としては、分子内に少なくとも１個以上の活性水素原子を有し、かつエチレンオキシドの繰り返し単位からなる基、エチレンオキシドの繰り返し単位とその他のアルキレンオキシドの繰り返し単位からなる基を含有するノニオン性の化合物が挙げられる。かかるノニオン性親水基含有化合物としては、エチレンオキシドの繰り返し単位を少なくとも３０重量％以上含有し、ポリマー中に少なくとも１個以上の活性水素を含有する分子量３００〜２０，０００のポリオキシエチレングリコール又はポリオキシエチレン−ポリオキシプロピレン共重合体グリコール、ポリオキシエチレン−ポリオキシブチレン共重合体グリコール、ポリオキシエチレン−ポリオキシアルキレン共重合体グリコール又はそのモノアルキルエーテル等のノニオン基含有化合物又はこれらを共重合して得られるポリエステルポリエーテルポリオールが挙げられる。
【００２３】
また本発明において用いられるノニオン性乳化剤としては、一般に乳化剤として使用するものは全て使用可能である。例えばポリオキシエチレンノニルフェニルエーテル、ポリオキシエチレンオクチルフェニルエーテル等のポリオキシエチレンアルキルフェニルエーテル類；ポリオキシエチレンラウリルエーテル、ポリオキシエチレンステアリルエーテル、ポリオキシエチレンオレイルエーテル等のポリオキシエチレン長鎖アルキルエーテル類；ポリオキシエチレンスチレン化フェニルエーテル類；ポリオキシエチレンソルビトールテトラオレエート等、あるいはポリオキシプロピレン・ポリオキシエチレングリコールのブロックあるいはランダムポリマー、ポリアミンのポリオキシプロピレン・ポリオキシエチレン付加物等も挙げられる。
【００２４】
また本発明の効果を損なわない範囲において、オレイン酸ナトリウム等の脂肪酸塩、アルキル硫酸エステル塩、アルキルベンゼンスルフォン酸塩、アルキルスルホコハク酸塩、ナフタレンスルフォン酸塩、アルカンスルフォネートナトリウム塩、アルキルジフェニルエーテルスルフォン酸ナトリウム塩等のアニオン系乳化剤；ポリオキシエチレンアルキル硫酸塩、ポリオキシエチレンアルキルフェニル硫酸塩等のノニオンアニオン系乳化剤を少量併用することも可能である。
【００２５】
本発明の水系ウレタン樹脂の製造方法としては、従来からよく知られているいずれの方法でもよく、例えば次のような方法が挙げられる。
▲１▼活性水素含有化合物、カルボキシル基含有化合物と、ポリイソシアネートを反応させて得られたカルボキシル基含有ウレタン樹脂の有機溶剤溶液又は有機溶剤分散液に、ノニオン性乳化剤を加え、更に必要に応じて中和剤を加えた後、水と混合して水系分散体を得る方法。
【００２６】
▲２▼活性水素含有化合物、カルボキシル基含有化合物と、ポリイソシアネートを反応させて得られたカルボキシル基含有末端イソシアネート基含有ウレタンプレポリマーを、ノニオン性乳化剤と更に必要に応じて中和剤を含む水溶液と混合するか、または予めプレポリマー中に中和剤を加えた後ノニオン性乳化剤を含む水溶液を混合して水に分散させた後、ポリアミンと反応させて水系分散体を得る方法。
【００２７】
▲３▼活性水素含有化合物、カルボキシル基含有化合物、ノニオン性親水基含有化合物と、ポリイソシアネートを反応させて得られた親水基含有ウレタン樹脂の有機溶剤溶液又は有機溶剤分散液に、必要に応じて中和剤を加え、更に水を混合して水系分散体を得る方法。
【００２８】
▲４▼活性水素含有化合物、カルボキシル基含有化合物、ノニオン性親水基含有化合物と、ポリイソシアネートを反応させて得られた親水基含有末端イソシアネート基含有ウレタンプレポリマーに、中和剤を含む水溶液と混合するか、または予めプレポリマー中に中和剤を加えた後水を混合して水に分散させた後、ポリアミンと反応させて水系分散体を得る方法。
【００２９】
▲５▼活性水素含有化合物、カルボキシル基含有化合物、ノニオン性親水基含有化合物と、ポリイソシアネートを反応させて得られた親水基含有末端イソシアネート基含有ウレタンプレポリマーに、中和剤及びポリアミンを含む水溶液と混合するか、または予めプレポリマー中に中和剤を加えた後ポリアミンを含む水溶液と混合して水系分散体を得る方法。
ただし▲３▼、▲４▼、▲５▼については、更にノニオン性乳化剤を水の中、あるいはウレタン樹脂の有機溶剤溶液又は分散液に添加しても構わない。
【００３０】
本発明に係るウレタン樹脂及び末端イソシアネート基含有ウレタンプレポリマーは、従来公知の方法で製造され、例えば、前記ポリイソシアネートと活性水素含有化合物（親水系基含有化合物も含む）を、イソシアネート基と活性水素基の当量比をそれぞれウレタン樹脂の場合は、好ましくは０．８：１〜１．２：１、より好ましくは０．９：１〜１．１：１の比率で、また末端イソシアネート基含有ウレタンプレポリマーの場合は、好ましくは１．１：１〜３：１、より好ましくは１．２：１〜２：１の比率で、好ましくは２０〜１２０℃、より好ましくは３０〜１００℃にて反応する。
【００３１】
これらの反応は、無溶剤下にて行なうこともできるが、反応系の反応制御あるいは粘度低下等の目的で有機溶剤を使用することもできる。かかる有機溶剤はとくに限定されないが、例えば、トルエン、キシレン等の芳香族炭化水素；アセトン、メチルエチルケトン等のケトン類；テトラヒドロフラン等のエーテル類；酢酸エチル、酢酸ブチル等の酢酸エステル類；ジメチルホルムアミド、Ｎ−メチルピロリドン等のアミド類が挙げられる。かかる有機溶剤は、最終的に得られるウレタン樹脂水系分散体から蒸留除去する場合は、蒸留除去が容易な比較的沸点が低いものを用いることが好ましい。やむ終えず沸点１００℃以上の有機溶剤を使用しなければならない場合においてもその使用量は必要最小限に止めることが好ましい。
【００３２】
本発明の水系ウレタン樹脂の製造で用いることのできる中和剤としては、例えば、水酸化ナトリウム、水酸化カリウム等の不揮発性塩基；トリメチルアミン、トリエチルアミン、ジメチルエタノールアミン、メチルジエタノールアミン、トリエタノールアミン等の三級アミン類、アンモニア等の揮発性塩基が挙げられ、中和の時期としては、カルボキシル基含有化合物の重合前、中、後あるいは、ウレタン化反応中、後のいずれでも構わない。
【００３３】
かくして得られた水系ウレタン樹脂は有機溶剤を必要に応じて蒸留除去して用いられるが、そのまま用いてもよい。
【００３４】
有機溶剤の蒸留除去を行うに際しては各種の蒸留装置が使用できるが、蒸留効率や蒸留除去した有機溶剤が大気中に放出されない蒸留装置が好ましく、中でも薄膜蒸発装置が特に好ましい。
【００３５】
又、本発明の▲１▼〜▲５▼の製造方法において、本発明の効果を損なわない範囲において、水に加えてその他の水系分散体や水分散液、例えば酢ビ系、エチレン酢ビ系、アクリル系、アクリルスチレン系等のエマルジョン；スチレン・ブタジエン系、アクリロニトリル・ブタジエン系、アクリル・ブタジエン系等のラテックス；ポリエチレン系、ポリオレフィン系等のアイオノマー；ポリウレタン、ポリエステル、ポリアミド、エポキシ系樹脂等の各種水系分散体、水分散液を併用してもよい。
【００３６】
かくして有機溶剤を除去して得られた水系ウレタン樹脂は、固形分が約１０〜６０重量％、好ましくは１５〜５０重量％の実質的に無溶剤の水分散体である。しかしながらやむ終えず沸点１００℃以上の有機溶剤を水系ウレタン樹脂の製造に使用しなければならない場合でも、水系分散体の全重量当たり２０重量％までにそのような有機溶剤の使用量は止めるべきである。
【００３７】
本発明に用いられる無機塩（Ｂ）は、カチオンがカリウム、カルシウム、ナトリウム、マグネシウム、亜鉛、アルミニウム、鉄、ニッケル、スズ、鉛、アンモニアから成り、アニオンが塩化物、硫酸、硝酸、リン酸からなる無機塩である。凝固性の効果から考慮するとイオンの価数が大きい金属を用いる方が好ましく、特に塩化アルミニウムが最も効果的であるが、経済性、加工装置への影響を考慮すると塩化カルシウムが好ましい。添加量は配合液中の濃度で０.０１〜１０重量％であり、好ましくは０.０２〜３重量％である。配合量が少ない場合はマイクロポーラス形成効果が得られなくなり、多い場合は十分な物性を得られないばかりか、逆に樹脂の劣化を促進しやすくなる。
【００３８】
曇点を持つノニオン系界面活性剤（Ｃ）は曇点が３０〜８０℃のポリオキシエチレンアルキルエーテル、ポリオキシエチレンアルキルアリルエーテル、ポリオキシエチレン−ポリオキシプロピレンブロックポリマー、ポリオキシエチレンソルビタン脂肪酸エステル、ポリオキシエチレンアシルエステル、ポリオキシエチレンポリアリールエーテルなどが使用される。アルキルフェノール−ホルマリン縮合物のアルキレンオキシド付加物は、温度に対してシャープに反応するので特に好ましい。該界面活性剤の使用量は配合液中の濃度で固形分で０.０５〜１０重量％であり、好ましくは０.１〜５重量％である。この範囲より少ないとマイクロポーラス形成効果が得られなくなり、多いと水系ウレタン樹脂から得られる皮膜の耐水性などが低下する。
【００３９】
かくして得られた本発明の（イ）水系樹脂組成物は（Ａ）(A-1)分子内にカルボキシル基とノニオン性親水基を含有する水系ウレタン樹脂、及び／又は(A-2)分子内にカルボキシル基を含有するウレタン樹脂をノニオン性乳化剤で強制分散してなる水系ウレタン樹脂、（Ｂ）無機塩、（Ｃ）曇点を持つノニオン性界面活性剤
を必須成分とし、そのまま単独であるいはマイクロポーラス形成性を阻害しない範囲で他の水分散体、例えば酢ビ系、エチレン酢ビ系、アクリル系、アクリルスチレン系等のエマルジョン；スチレン・ブタジエン系、アクリロニトリル・ブタジエン系、アクリル・ブタジエン系等のラテックス；ポリエチレン系、ポリオレフィン系等のアイオノマー；ポリウレタン、ポリエステル、ポリアミド、エポキシ系の水分散体と任意の割合で配合して使用することができる。
【００４０】
また上記水分散体に加えて、造膜性を改良する目的でアルキレングリコール誘導体、あるいは脂肪族ジカルボン酸のジアルキルエステル、Ｎ−メチルピロリドン等の造膜助剤を、また加工適性を改善する目的でフッ素系のレベリング剤、ジアルキルスルホサクシネート系等の乳化剤、アセチレングリコール誘導体等の各種レベリング剤、浸透剤等を配合しても構わない。また配合液の発泡を抑制する目的で、鉱物油系、アマイド系、シリコーン系等の各種消泡剤あるいはエタノール、イソプロピルアルコール等の少量のアルコール類を配合することも可能である。
【００４１】
更に着色を目的として水溶性あるいは水分散性の各種無機、有機顔料を配合することができる。また上記水分散体の耐光性、耐熱性、耐水性、耐溶剤性等の各種耐久性を改善する目的で酸化防止剤、紫外線吸収剤、加水分解防止剤等の安定剤をウレタン樹脂水系分散体の製造工程中か、その製造後に添加し、或いはまたエポキシ樹脂、メラミン樹脂、イソシアネート化合物、アジリジン化合物、ポリカルボジイミド化合物等の架橋剤をそれに配合して使用することもできる。さらに感熱凝固性促進剤としてセルロースメチルエーテル、ポリビニルメチルエーテルなどのような冷水に可溶性で温水に不溶性であるメチルエーテル基を有する高分子化合物、ポリエーテルチオエーテルグリコール類、ポリエーテル変性ポリジメチルシロキサン系化合物、デンプン等を添加しても良い。
【００４２】
本発明に用いられる（イ）水系樹脂組成物は最終的に好ましくは樹脂固形分３〜５０重量％、感熱ゲル化温度３０〜８０℃に調整する必要がある。以上の条件を満たさない場合、目的とする繊維シート状複合物は得られない。
【００４３】
本発明に使用できる繊維材料基体（ロ）とは、従来から繊維材料基体の製造に用いられている不織布や編織布は全て特に制限無く用いられる。不織布には補強用等の目的で編織布等が内部または表面に積層されたものでも良い。構成繊維は、天然繊維、化学繊維のいずれでも良く、天然繊維としては綿、羊毛、絹、石綿等、化学繊維としてはレーヨン、テンセルなどの再生繊維、アセテート、トリアセテートなどの半合成繊維、ポリアミド、ポリエステル、ポリオレフィン、アクリルなどの合成繊維が挙げられる。またこれらを混合使用した繊維を適宜用いることも可能である。風合いの良好な繊維シート状複合物を得るためには極細繊維を用いることが望ましい。極細繊維としては海島型、分割または剥離型、直紡型等いずれでも良く、海島繊維の極細化方法としてはトルエン等の溶剤処理による溶解、アルカリ等による分解などが挙げられるが、極細化方法について特に限定されるものではない。
【００４４】
本発明の（イ）水系樹脂組成物の繊維材料基体への含浸、塗布方法は、通常行われる方法であればいずれでも良く、例えばマングルによる含浸、ナイフコーティング、ロールコーティング、エアーナイフコーティング、スプレーコーティング等が挙げられる。ウレタン樹脂の付着量（固形分）は、含浸の場合、好ましくは繊維材料基体１００重量部に対し３〜１００重量部である。コーティングの場合、塗布厚で好ましくは０.１〜１０ｍｍである。
【００４５】
またこの加工の際に、本発明の（イ）水系樹脂組成物にステアリン酸アンモニウム、高級脂肪酸の金属塩、ジアルキルスルホサクシネート系乳化剤等の発泡剤を添加して機械発泡して加工する事もできる。特にコーティング加工の場合には、クッション性に富んだ発泡層の形成が可能になり、含浸加工の場合でも低付着量で非常にソフトな風合いに仕上がるので好ましい。
【００４６】
本発明のスチームで感熱凝固とは、スチームの温度を樹脂組成物の感熱ゲル化温度以上とすれば、加工可能であるが、より安定的に生産を行うためには配合液感熱ゲル化温度の１０℃以上とするのが好ましい。また湿度は１００％に近づく程表面からの乾燥が抑えられ好ましい。処理時間は、通常数秒〜数分間で充分である。このスチーム凝固の条件として、好ましくは通常の飽和蒸気（０〜０.６ＭＰａ）処理及び１６０〜１９０℃の過熱蒸気処理を含むものである。また、スチーム凝固と他の方法との併用も可能である。他の方法としては、例えば赤外線、電磁波、高周波等の凝固方法が挙げられる。
【００４７】
本発明の方法によりスチーム凝固された加工布は、通常加熱乾燥する。その方法としては、例えば熱風加熱、赤外線加熱、電磁波加熱、高周波加熱、シリンダー加熱等任意の乾燥方法が可能であるが、一般的には設備投資額、ランニングコストの安い熱風加熱が行われる。乾燥温度は好ましくは８０〜１８０℃で行う。これ以上低ければ水分が蒸発しにくい、水系ウレタンの造膜性が不良となる等の問題があり、高ければ樹脂の耐熱性や繊維の劣化が起こる等の問題があり不適当である。
【００４８】
本発明の繊維シート状複合物は、更に後処理として上記方法で得られた繊維シート状複合物を温水あるいは熱水により洗浄抽出（ソーピング）することが好ましい。このソーピング工程により、本発明の水系ウレタン樹脂に含まれるノニオン性乳化剤や、感熱ゲル化剤として使用した無機塩（Ｂ）、ノニオン系界面活性剤（Ｃ）、更には必要に応じて添加された水溶性の感熱凝固促進剤などが抽出除去され、最終的に得られる繊維シート状複合物のマイクロポーラス構造がより微細になるだけでなく、繊維シート状複合物の耐光性、耐湿熱性などの各種耐久性が向上するため好ましい。また該ソーピングは、繊維シート状複合物の染色工程や、極細繊維の極細化の工程で兼ねることも可能である。特にマイクロポーラス構造をより微細にする目的で、本発明の感熱凝固性を阻害しない範囲でポバール、ゼラチンなどの水溶性ポリマーを添加しても構わない。
【００４９】
【実施例】
以下に本発明を実施例により説明するが、本発明は実施例のみに限定されるものではない。実施例中の部は重量部を示す。
【００５０】
［水系ポリウレタン樹脂の合成例］
（合成例Ａ）分子内にカルボキシル基とノニオン性親水基を含有する水系ウレタン樹脂の合成
１.６−ＨＧポリカーボネートジオール（分子量２，０００）、ポリオキシテトラメチレングリコール（分子量２，０００）、トリメチロールプロパン、ジメチロールプロピオン酸、ポリオキシエチレンモノメチルエーテルと４，４’−ジシクロヘキシルメタンジイソシアネートから得られるイソシアネート末端プレポリマーにトリエチルアミンを添加して中和した後、ホモミキサーで撹拌下、水を投入して分散させ、更にイソホロンジアミンを添加して、酸価２．５、エチレンオキシド含有量５重量％の水系ウレタン樹脂を得た。
【００５１】
（合成例Ｂ）分子内にカルボキシル基を含有するウレタン樹脂をノニオン性乳化剤で乳化分散させた水系ウレタン樹脂の合成
ポリブチレンアジペート（分子量２，０００）、１，４−ブタンジオール、トリメチロールプロパン、ジメチロールプロピオン酸、と４，４’−ジシクロヘキシルメタンジイソシアネートから得られるイソシアネート末端プレポリマーにトリエチルアミンを添加して中和した後、ノニオン性乳化剤の水溶液と混合しホモミキサーで撹拌して乳化分散液を得た後、更にイソホロンジアミンを添加して、酸価２．５、エチレンオキシド含有量６重量％の水系ウレタン樹脂を得た。
【００５２】
（合成例Ｃ）分子内にカルボキシル基とノニオン性親水基を含有するウレタン樹脂をノニオン性乳化剤で乳化分散させた水系ウレタン樹脂の合成
１.６−ＨＧポリカーボネートジオール（分子量２，０００）、ポリオキシテトラメチレングリコール（分子量２，０００）、トリメチロールプロパン、ジメチロールプロピオン酸、ポリオキシエチレンモノメチルエーテルと４，４’−ジシクロヘキシルメタンジイソシアネートから得られるイソシアネート末端プレポリマーにトリエチルアミンを添加して中和した後、ノニオン性乳化剤の水溶液と混合しホモミキサーで撹拌して乳化分散液を得た後、更にイソホロンジアミンを添加して、酸価２．５、エチレンオキシド含有量６重量％の水系ウレタン樹脂を得た。
【００５３】
（合成例Ｄ）分子内にノニオン性親水基を含有する水系ウレタン樹脂の合成例
１.６−ＨＧポリカーボネートジオール（分子量２，０００）、ポリオキシテトラメチレングリコール（分子量２，０００）、トリメチロールプロパン、ポリオキシエチレンモノメチルエーテルと４，４’−ジシクロヘキシルメタンジイソシアネートから得られるイソシアネート末端プレポリマーを水と混合しホモミキサーで撹拌して乳化分散液を得た後、更にイソホロンジアミンを添加して、エチレンオキシド含有量８重量％の水系ウレタン樹脂を得た。
【００５４】
（合成例Ｅ）分子内にカルボキシル基を含有する水系ウレタン樹脂の合成
１.６−ＨＧポリカーボネートジオール（分子量２，０００）、ポリオキシテトラメチレングリコール（分子量２，０００）、トリメチロールプロパン、ジメチロールプロピオン酸と４，４’−ジシクロヘキシルメタンジイソシアネートから得られるイソシアネート末端プレポリマーにトリエチルアミンを添加して中和した後、水と混合しホモミキサーで撹拌して乳化分散液を得た後、更にイソホロンジアミンを添加して、酸価２５の水系ウレタン樹脂を得た。
【００５５】
（合成例Ｆ）ノニオン性乳化剤だけで乳化分散された水系ウレタン樹脂の合成
１.６−ＨＧポリカーボネートジオール（分子量２，０００）、ポリオキシテトラメチレングリコール（分子量２，０００）、トリメチロールプロパンと４，４’−ジシクロヘキシルメタンジイソシアネートから得られるイソシアネート末端プレポリマーをノニオン性乳化剤の水溶液と混合しホモミキサーで撹拌して乳化分散液を得た後、更にイソホロンジアミンを添加して、エチレンオキシド含有量１０重量％の水系ウレタン樹脂を得た。
【００５６】
（合成例Ｇ）分子内にノニオン性親水基を含有するウレタン樹脂をノニオン性乳化剤で乳化分散された水系ウレタン樹脂の合成
１.６−ＨＧポリカーボネートジオール（分子量２，０００）、ポリオキシテトラメチレングリコール（２，０００）、トリメチロールプロパン、ポリオキシエチレンモノメチルエーテルと４，４’−ジシクロヘキシルメタンジイソシアネートから得られるイソシアネート末端プレポリマーをノニオン性乳化剤の水溶液と混合しホモミキサーで撹拌して乳化分散液を得た後、更にイソホロンジアミンを添加して、エチレンオキシド含有量９重量％の水系ウレタン樹脂を得た。
【００５７】
（合成例Ｈ）分子内にカルボキシル基を含有するウレタン樹脂をアニオン性乳化剤で乳化分散させた水系ウレタン樹脂の合成
１.６−ＨＧポリカーボネートジオール（分子量２，０００）、ポリオキシテトラメチレングリコール（分子量２，０００）、トリメチロールプロパン、ジメチロールプロピオン酸と４，４’−ジシクロヘキシルメタンジイソシアネートから得られるイソシアネート末端プレポリマーにトリエチルアミンを添加して中和した後、アニオン性乳化剤の水溶液と混合しホモミキサーで撹拌して乳化分散液を得た後、更にイソホロンジアミンを添加して、酸価２．５、アニオン性乳化剤５重量％の水系ウレタン樹脂を得た。
【００５８】
（実施例１）
合成例Ａの水系ウレタン樹脂（カルボキシル基及びノニオン性親水基含有水系ウレタン樹脂）を水で希釈して濃度５％、２０％に調整した後、該希釈液１００部に対して、無機塩としてＣａＣｌ2 0.3部と曇点を持つノニオン性界面活性剤として曇点４７℃のアルキルフェノール−ホルマリン縮合物のアルキレンオキシド付加物２部添加し水系樹脂組成物を作成した。この水系樹脂組成物をＰＥＴ極細繊維からなる濃度５％は目付５０g/m2、濃度２０％は目付２００g/m2の不織布に含浸し、マングルでピックアップ１００％となるよう絞った。次いで１００℃の飽和水蒸気中に２分静置し、その後１００℃の乾燥機で２０分乾燥した。
【００５９】
（実施例２）
合成例Ｂの水系ウレタン樹脂（カルボキシル基含有ウレタン樹脂をノニオン性乳化剤で強制乳化した水系ウレタン樹脂）を無機塩としてＣａＣｌ2  0.3部と曇点を持つノニオン性界面活性剤として曇点４７℃のアルキルフェノール−ホルマリン縮合物のアルキレンオキシド付加物２部が水系樹脂組成物中に含まれるよう予め添加した水で希釈し、ウレタン樹脂濃度が５%、20％となるよう調整した水系樹脂組成物を作成した。この水系樹脂組成物を実施例１と同様に加工した。
【００６０】
（実施例３）合成例Ｃの水系ウレタン樹脂（カルボキシル基及びノニオン性親水基含有ウレタン樹脂をノニオン性乳化剤で強制乳化した水系ウレタン樹脂）を、無機塩としてＣａＣｌ2０．３部と曇点を持つノニオン性界面活性剤として曇点４７℃のアルキルフェノール−ホルマリン縮合物のアルキレンオキシド付加物２部が水系樹脂組成物中に含まれるよう予め添加した水で希釈し、ウレタン樹脂濃度が５％、２０％となるよう調整した水系樹脂組成物を作成した。この水系樹脂組成物を実施例１と同様に加工した。
【００６１】
（比較例１）
合成例Ｄの水系ウレタン樹脂（ノニオン性親水基含有水系ウレタン樹脂）を、無機塩としてＣａＣｌ2  0.3部と曇点を持つノニオン性界面活性剤として曇点４７℃のアルキルフェノール−ホルマリン縮合物のアルキレンオキシド付加物２部が水系樹脂組成物中に含まれるよう予め添加した水で希釈し、ウレタン樹脂濃度が５%、20%となるよう調整した水系樹脂組成物を作成した。この水系樹脂組成物を実施例１と同様に加工した。
【００６２】
（比較例２）
合成例Ｅの水系ウレタン樹脂（カルボキシル基含有水系ウレタン樹脂）を、無機塩としてＣａＣｌ2  0.3部と曇点を持つノニオン性界面活性剤として曇点４７℃のアルキルフェノール−ホルマリン縮合物のアルキレンオキシド付加物２部が水系樹脂組成物中に含まれるよう予め添加した水で希釈し、ウレタン樹脂濃度が5%、20%となるよう調整した水系樹脂組成物を作成しようとしたが、ゲル化が起こり安定な水系樹脂組成物ができず、加工ができなかった。
【００６３】
（比較例３）
合成例Ｆの水系ウレタン樹脂（ノニオン性乳化剤だけで乳化分散した水系ウレタン樹脂）を、無機塩としてＣａＣｌ2  0.3部と曇点を持つノニオン性界面活性剤として曇点４７℃のアルキルフェノール−ホルマリン縮合物のアルキレンオキシド付加物２部が水系樹脂組成物中に含まれるよう予め添加した水で希釈し、ウレタン樹脂濃度が5%、20%となるよう調整した水系樹脂組成物を作成した。この水系樹脂組成物を実施例１と同様に加工した。
【００６４】
（比較例４）
合成例Ｇの水系ウレタン樹脂（ノニオン性親水基含有ウレタン樹脂をノニオン性乳化剤で乳化分散させた水系ウレタン樹脂）を、無機塩としてＣａＣｌ2０.３部と曇点を持つノニオン性界面活性剤として曇点４７℃のアルキルフェノール−ホルマリン縮合物のアルキレンオキシド付加物２部が水系樹脂組成物中に含まれるよう予め添加した水で希釈し、ウレタン樹脂濃度が5%、20%となるよう調整した水系樹脂組成物を作成した。この水系樹脂組成物を実施例１と同様に加工した。
【００６５】
（比較例５）
合成例Ｈの水系ウレタン樹脂（カルボキシル基含有ウレタン樹脂をアニオン性乳化剤で乳化分散させた水系ウレタン樹脂）を、無機塩としてＣａＣｌ2  0.3部と曇点を持つノニオン性界面活性剤として曇点４７℃のアルキルフェノール−ホルマリン縮合物のアルキレンオキシド付加物２部が水系樹脂組成物中に含まれるよう予め添加した水で希釈し、ウレタン樹脂濃度が5%、20%となるよう調整した水系樹脂組成物を作成しようとしたが、ゲル化が起こり安定な水系樹脂組成物ができず、加工できなかった。
【００６６】
（比較例６）
合成例Ａの水系ウレタン樹脂（カルボキシル基及びノニオン性親水基含有水系ウレタン樹脂）に無機塩と曇点を持つノニオン性界面活性剤を全く添加しないで実施例１と同様に水系樹脂組成物を作成した。この水系樹脂組成物を実施例１と同様に加工した。
【００６７】
（比較例７）
合成例Ａの水系ウレタン樹脂（カルボキシル基及びノニオン性親水基含有水系ウレタン樹脂）を、無機塩としてＣａＣｌ2０.３部が水系樹脂組成物中に含まれるよう予め添加した水で希釈し，ウレタン樹脂濃度が5%、20%となるよう調整した水系樹脂組成物を作成した。この水系樹脂組成物を実施例１と同様に加工した。
【００６８】
（比較例８）
合成例Ａの水系ウレタン樹脂（カルボキシル基及びノニオン性親水基含有水系ウレタン樹脂）を、曇点を持つノニオン性界面活性剤として曇点４７℃のアルキルフェノール−ホルマリン縮合物のアルキレンオキシド付加物２部が水系樹脂組成物中に含まれるよう予め添加した水で希釈し、ウレタン樹脂濃度が5%、20%となるよう調整した水系樹脂組成物を作成した。この水系樹脂組成物を実施例１と同様に加工した。
【００６９】
（比較例９）
実施例１と同様に水系樹脂組成物を作成し、この水系樹脂組成物をＰＥＴ極細繊維からなる濃度５％は目付５０ｇ／ｍ2、濃度２０％は目付２００ｇ／ｍ2の不織布に含浸し、マングルでピックアップ１００％となるように絞った。ついで１５０℃の無風状態の乾燥機中で２分凝固させ、更に１００℃の乾燥機で２０分乾燥した。
【００７０】
（比較例10）
合成例Ａの水系ウレタン樹脂（カルボキシル基及びノニオン性親水基含有水系ウレタン樹脂）を水で希釈し、濃度5%、20%に調整し水系樹脂組成物を作成した。この水系樹脂組成物を比較例９と同様の方法で加工した。
【００７１】
この結果を以下の表に示した。
【００７２】
【表１】
0003741247.tif 000002
【００７３】
【表２】
0003741247.tif 000003
【００７４】
【表３】
0003741247.tif 000004
【００７５】
＜評価方法＞
配合液安定性  ：配合液を調整する際にゲル状物の生成または固化に至るか否かを目視観察した。更に、配合液を室温にて１時間静置し、状態変化を観察したが、配合時に安定であったものは１時間後の状態変化は認められなかった為に、配合時の安定性のみ記載した。
【００７６】
〈判定〉○：配合時安定     ×：配合時ゲル化または固化
【００７７】
マイクロポーラス有無 ：加工布の断面電子顕微鏡写真により充填されたウレタン樹脂がマイクロポーラス状であるか否かを目視観察した。
〈判定〉○：マイクロポーラス有    ×：マイクロポーラス無
【００７８】
マイグレーション有無 ：加工布の断面電子顕微鏡写真によりウレタン樹脂の充填状態を目視観察した。
〈判定〉○：マイグレーション有    ×：マイグレーション無
【００７９】
加工布風合    ：加工布を触感により評価した。
〈判定〉○：ソフト            △：ややハード        ×：ハード
【００８０】
表１に記載した実施例の通り、（Ａ）(A-1)分子内にカルボキシル基とノニオン性親水基を含有する水系ウレタン樹脂及び／又は(A-2)分子内にカルボキシル基を含有するウレタン樹脂をノニオン性乳化剤で強制分散してなる水系ウレタン樹脂、無機塩（Ｂ）、曇点を持つ界面活性剤（Ｃ）及びスチームで感熱凝固（ハ）の組み合わせによって、低濃度（５％）に於いてもまた高濃度（２０％）に於いても、シャープな感熱ゲル化性を有し、かつ繊維間に充填した水系ウレタン樹脂が均一なマイクロポーラスを形成し、しかも風合いが柔軟な繊維シート複合物を得ることが出来た。
【００８１】
一方、表２に記載した比較例１〜５の通り、無機塩（Ｂ）、曇点を持つ界面活性剤（Ｃ）及びスチームで感熱凝固（ハ）の組み合わせを行った場合でも、水系ウレタン樹脂が（Ａ）(A-1)分子内にカルボキシル基とノニオン性親水基を含有する水系ウレタン樹脂及び／又は(A-2)分子内にカルボキシル基を含有するウレタン樹脂をノニオン性乳化剤で強制分散してなる水系ウレタン樹脂を使用しない場合には、配合液（組成物）の安定性が著しく悪く加工が不可能であったり、また、低濃度（５％）に於いて、シャープな感熱ゲル化性を示さず、水系ウレタン樹脂がマイグレーションを起こし、更に、マイクロポーラスを形成することなく、極めて風合いの硬い繊維シート複合物しか得ることが出来なかった。
【００８２】
更に、表３に記載した比較例６〜１０の通り、（Ａ）(A-1)分子内にカルボキシル基とノニオン性親水基を含有する水系ウレタン樹脂及び／又は(A-2)分子内にカルボキシル基を含有するウレタン樹脂をノニオン性乳化剤で強制分散してなる水系ウレタン樹脂を使用した場合に於いても、無機塩（Ｂ）、曇点を持つ界面活性剤（Ｃ）及びスチームで感熱凝固（ハ）の全ての条件を満たさなければ、低濃度から高濃度のウレタン樹脂濃度に亘ってシャープな感熱ゲル化性を有し、かつ繊維間に充填した水系ウレタン樹脂が均一なマイクロポーラスを形成し、しかも風合いが柔軟な繊維シート複合物は得られなかった。
【００８３】
以上の実施例・比較例より、低濃度から高濃度のウレタン樹脂濃度に亘ってシャープな感熱ゲル化性を有し、かつ繊維間に充填した水系ウレタン樹脂が均一なマイクロポーラスを形成し、しかも風合いが柔軟な繊維シート複合物は、（Ａ）(A-1)分子内にカルボキシル基とノニオン性親水基を含有する水系ウレタン樹脂及び／又は(A-2)分子内にカルボキシル基を含有するウレタン樹脂をノニオン性乳化剤で強制分散してなる水系ウレタン樹脂、無機塩（Ｂ）、曇点を持つ界面活性剤（Ｃ）及びスチームで感熱凝固（ハ）の組み合わせによってのみはじめて実現可能であり、これら構成因子のいずれか一つでも欠けると本発明の目的は達成されないことが判明した。
【００８４】
【発明の効果】
かくして本発明により得られる繊維シート状複合物は、低濃度から高濃度のウレタン樹脂濃度に亘ってシャープなゲル化性を有するためマイグレーションが無く、かつ繊維間に充填した水系ウレタン樹脂が均一なマイクロポーラスを形成し、しかも風合いが柔軟であるという優れた特徴を有する。